(57)【要約】【課題】低減された排気背圧、触媒コート層の構造的安定性、及び優れた排ガス浄化能のすべてを満足する排ガス浄化触媒を提供すること。【解決手段】ハニカム基材１０と、前記ハニカム基材１０上の、メジアン径３．０μｍ以上のアルミナ粒子を主成分とする剥離防止コート層１３と、前記剥離防止コート層１３上の触媒コート層１２と、を有する、排ガス浄化触媒。【選択図】図４
2018103124.tif 000002
【特許請求の範囲】
【請求項１】
ハニカム基材と、
前記ハニカム基材上の、アルミナ粒子を主成分とする剥離防止コート層と、
前記剥離防止コート層上の触媒コート層と、
を有し、且つ、
前記アルミナ粒子のメジアン径が３．０μｍ以上である、
排ガス浄化触媒。
【請求項２】
前記アルミナ粒子のメジアン径が３．５μｍ以上７．５μｍ以下である、請求項１に記載の排ガス浄化触媒。
【請求項３】
前記剥離防止コート層のコート量が、前記ハニカム基材の容量１Ｌ当たり２０ｇ以上５０ｇ以下である、請求項１又は２に記載の排ガス浄化触媒。
【請求項４】
前記触媒コート層が、メジアン径５．０μｍ未満の、触媒金属を担持している担体粒子を主成分とする、請求項１〜３のいずれか一項に記載の排ガス浄化触媒。
【請求項５】
前記触媒コート層がアルミナ粒子を含有する、請求項１〜４のいずれ一項に記載の排ガス浄化触媒。
【請求項６】
前記ハニカム基材が、コージェライト又は金属酸化物粒子を主成分とするモノリス構造体である、請求項１〜５のいずれか一項に記載の排ガス浄化触媒。
【発明の詳細な説明】
【技術分野】
【０００１】
本発明は、排ガス浄化触媒に関する。
【背景技術】
【０００２】
自動車等の内燃機関から排出される排ガスを浄化するために、排ガス浄化触媒が用いられている。内燃機関からの排ガスには、例えば、一酸化炭素（ＣＯ）、窒素酸化物（ＮＯｘ）、炭化水素（ＨＣ）等が含有されている。これらは、排ガスが排ガス浄化触媒を通過する際に浄化されて、それぞれ、二酸化炭素（ＣＯ２）、窒素（Ｎ２）、及び水（Ｈ２Ｏ）になる。
【０００３】
排ガス浄化触媒としては、ハニカム基材のセル内の表面上に、触媒機能を有する触媒コート層が形成されて成る構成が広く知られている。
【０００４】
このような構造の排ガス浄化触媒を使用すると、排ガスはハニカム基材の細いセルを通過して浄化された後、排出されることになる。従って、排ガス浄化触媒の存在により、一定の排気背圧（圧損）が発生する。
【０００５】
排気背圧が高いと内燃機関の燃焼効率が低下するから、内燃機関の出力を向上させるためには、排気背圧を低減することが重要である。
【０００６】
触媒コート層において小粒径の粒子を使用すると、触媒コート層の表面積を維持しつつ、その厚さを薄くすることができる。これによれば、セル内の流路幅が拡大されるから、排気背圧を低減することができる。従って、排ガス浄化触媒の排ガス浄化能を維持しつつ排気背圧を低減するには、コート層に含有される粒子の粒径を小さくすることが有効である。
【０００７】
しかしながら、粒子を小粒径化すると、形成される触媒コート層が構造的に不安定となる。このような触媒コート層は、内燃機関の運転に伴う振動等によってヒビ割れ、脱落等が生じることがある。
【０００８】
従って従来技術においては、排気背圧の低減と、構造的安定性の向上とは、二律背反の関係にあると考えられている。
【０００９】
この点、特許文献１には、触媒成分を含む触媒スラリーを担体にコートして触媒成分を担体表面に付着させた排ガス浄化触媒において、触媒コート層の最表面に、厚さが５０μｍ以下の亀裂防止コート層を備えた排ガス浄化触媒が記載されている。この特許文献１では、この亀裂防止コート層として、例えば、平均粒子径が３〜７μｍのアルミナ、ゼオライト等を粒子の層を用いることができるとしている。
【先行技術文献】
【特許文献】
【００１０】
【特許文献１】特開２００１−２３２２１２号公報
【発明の概要】
【発明が解決しようとする課題】
【００１１】
特許文献１の技術は、排ガス浄化触媒における触媒コート層の構造的安定化の面では有効であるが、排ガス浄化性能に関して更に改良されることが好ましい。
【００１２】
本発明は以上の事情に鑑みてなされたものであり、その目的は、低減された排気背圧、触媒コート層の構造的安定性、及び優れた排ガス浄化能のすべてを満足する排ガス浄化触媒を提供することである。
【課題を解決するための手段】
【００１３】
本発明の上記課題は、以下のとおりに要約される本発明によって解決される。
【００１４】
［１］ハニカム基材と、
前記ハニカム基材上の、アルミナ粒子を主成分とする剥離防止コート層と、
を有し、且つ、
前記アルミナ粒子のメジアン径が３．０μｍ以上である、
排ガス浄化触媒。
【００１５】
［２］前記アルミナ粒子のメジアン径が３．５μｍ以上７．５μｍ以下である、［１］に記載の排ガス浄化触媒。
【００１６】
［３］前記剥離防止コート層のコート量が、前記ハニカム基材の容量１Ｌ当たり２０ｇ以上５０ｇ以下である、［１］又は［２］に記載の排ガス浄化触媒。
【００１７】
［４］前記触媒コート層が、メジアン径５．０μｍ未満の、触媒金属を担持している担体粒子を主成分とする、［１］〜［３］のいずれか一項に記載の排ガス浄化触媒。
【００１８】
［５］前記触媒コート層がアルミナ粒子を含有する、［１］〜［４］のいずれ一項に記載の排ガス浄化触媒。
【００１９】
［６］前記ハニカム基材が、コージェライト又は金属酸化物粒子を主成分とするモノリス構造体である、［１］〜［５］のいずれか一項に記載の排ガス浄化触媒。
【発明の効果】
【００２０】
本発明によると、低減された排気背圧、触媒コート層の構造的安定性、及び優れた排ガス浄化能のすべてを満足する排ガス浄化触媒が提供される。
【図面の簡単な説明】
【００２１】
【図１】本発明の排ガス浄化触媒に称されるハニカム基材の一例を示す概略図である。
【図２】従来技術における排ガス浄化触媒の構造を示す概略断面図である。
【図３】従来技術における排ガス浄化触媒において、触媒コート層を薄く形成した場合の状況を示す概略断面図である。
【図４】本発明の排ガス浄化触媒の構造を示す概略断面図である。
【発明を実施するための形態】
【００２２】
＜排ガス浄化触媒＞
本発明の排ガス浄化触媒は、
ハニカム基材と、
ハニカム基材上の、アルミナ粒子を主成分とする剥離防止コート層と、
剥離防止コート層上の、触媒コート層と、
を有し、且つ、
アルミナ粒子のメジアン径が３．０μｍ以上である。
【００２３】
本発明の排ガス浄化触媒は、ハニカム基材上に、粒径が比較的大きいアルミナ粒子を主成分とする剥離防止コート層を介して触媒コート層を配置することにより、触媒コート層の構造的安定性が顕著に向上する。そのため、触媒コート層を構成する粒子を小粒径化して触媒コート層の厚さを薄くした場合であっても、内燃機関の運転に伴う振動等によってヒビ割れ、脱落等が生じることがない。
【００２４】
従って、本発明の排ガス浄化触媒は、コート層の厚さを全体として薄く形成して排ガスの流路幅を大きくすることができるから、排気背圧を低減することができ、内燃機関の出力向上に資する。
【００２５】
本発明の排ガス浄化触媒は、更に、粒径が比較的大きいアルミナ粒子を主成分とする剥離防止コート層が最表面に露出しておらず、触媒コート層が最表面にあるため、供給される排ガスが直接に触媒コート層に接触する。従って、触媒コート層による排ガス浄化を効率的に行うことができる。
【００２６】
以下、図を参照しつつ、本発明の効果について説明する。
【００２７】
図１に、本発明の排ガス浄化触媒に使用されるハニカム基材の一例を示した。図１（ａ）は、断面が矩形のセル１１を有するハニカム基材１０の斜視図であり、図１（ｂ）は、図１（ａ）のＡ−Ａ線断面図である。本発明の排ガス浄化触媒は、例えば、図１に示したようなハニカム基材上に、剥離防止コート層と、この剥離防止コート層上の触媒コート層とを有する。
【００２８】
図２に、従来公知の排ガス浄化触媒の例を示した。図２は、図１（ｂ）のハニカム基材１０が有するセル１１の一部である２０の領域を拡大して示した図である。
【００２９】
図２の排ガス浄化触媒は、ハニカム基材１０上に触媒コート層１２が直接形成されている。この触媒コート層１２は、単層であっても２層以上の多層であってもよい。この排ガス浄化触媒における触媒コート層１２は、比較的大粒径の粒子を用いて形成されているため厚さが大きく、そのために、排ガスの流路幅ｄは比較的狭い。
【００３０】
このような構成の従来公知の排ガス浄化触媒において、触媒コート層１２を構成する粒子を小粒径化して薄膜化しようとすると、触媒コート層１２の構造的安定性が損なわれ、外部からの振動が印加されると、例えば図３に示したように、触媒コート層１２の一部剥離及び脱落が起こることがある。
【００３１】
この現象は、排ガス浄化触媒の製造時に、基材上に形成された小粒径の粒子を含むスラリーの塗膜において、粒子間に含まれる分散媒（典型的には水）の量が多いことに起因すると考えられる。塗膜が粒子間に多くの分散媒を含むと、該塗膜を乾燥及び焼成して触媒コート層１２を形成するときに蒸散する分散媒の量が多くなる。そのため、該触媒コート層１２の熱収縮量が増大して、例えばヒビ割れ等を来たし、外部からの振動によって、一部剥離及び脱落が起こると考えられる。
【００３２】
しかしながら、本発明の排ガス浄化触媒は、図４に示したように、ハニカム基材１０上に、剥離防止コート層１３を介して触媒コート層１２が配置されている。そして、このことにより、触媒コート層１２の構造安定性が顕著に向上している。そのため、触媒コート層１２を薄く形成することができるから、排ガスの流路幅ｄを大きくすることができ、内燃機関の出力を効果的に向上することができるのである。
【００３３】
本発明の排ガス浄化触媒において、粒子を小粒径化して触媒コート層１２を薄く形成した場合であっても高度の構造安定性を示すことは、剥離防止コート層１３中のアルミニウムイオンが多くの結合手を持つこと、アルミニウムイオンが関与する結合（例えば水素結合）が強力であること、等に起因すると考えられる。このことにより、ハニカム基材１０と剥離防止コート層１３との間、及び剥離防止コート層１３と触媒コート層１２との間の密着性が顕著に高くなり、従って、触媒コート層１２の構造安定性が顕著に向上するものと推察される。
【００３４】
更に本発明の好ましい実施態様においては、剥離防止コート層中のアルミナ粒子が基材の表面凹凸にはまり込むこと、及び触媒コート層中の粒子が剥離防止コート層の表面凹凸にはまり込むこと、のうちの少なくとの一方により、所謂「アンカー効果」を発揮して、各層間の密着力がより高くなると推察される。
【００３５】
［ハニカム基材］
本発明の排ガス浄化触媒における基材は、ハニカム基材である。ハニカム基材の形状は、典型的には、略円柱状又は略多角柱状の外形を有し、軸方向に連通する多数のセルを有していてよい。
【００３６】
セルの断面形状は、例えば、円形、矩形、多角形等の任意の形状であってよい。
【００３７】
基材を構成する材料は、例えば、金属、セラミックス（コージェライト）、金属酸化物粒子（例えば、アルミナ粒子、セリア粒子、ゼオライト粒子等）等であってよい。好ましくは、コージェライト又は金属酸化物粒子を主成分とするモノリス構造体である。
【００３８】
ハニカム基材は、４００セル／ｉｎｃｈ２（約６２セル／ｃｍ２）以上７５０セル／ｉｎｃｈ２（約１１６セル／ｃｍ２）以下程度のセル数を有するものが、本発明の効果が最も効果的に発現される観点から、好ましい。
【００３９】
ハニカム基材は、セル表面に微細な凹凸を有していてよい。剥離防止コート層中のアルミナ粒子が、基材のセル表面の凹凸にはまり込むと、基材のセル表面−剥離防止コート層間の密着性が、アンカー効果によってより高くなるため好ましい。従って、ハニカム基材のセル表面の凹凸の大きさは、剥離防止コート層中のアルミナ粒子のメジアン径と略同等であるか、又はこれよりも大きいことが好ましい。この観点から、ハニカム基材のセル表面における凹凸の平均間隔Ｓｍは、５μｍ以上２５μｍ以下であることが好ましい。
【００４０】
［剥離防止コート層］
本実施形態の排ガス浄化触媒は、上記のようなハニカム基材上に、アルミナ粒子を主成分とする剥離防止コート層を有する。このアルミナ粒子は、メジアン径が３．０μｍ以上である。剥離防止コート層は、典型的には、ハニカム基材のセル内の表面上に存在する。
【００４１】
剥離防止コート層が「アルミナ粒子を主成分とする」とは、剥離防止コート層が、その全質量に対して５０質量％以上のアルミナ粒子を含有することをいう。剥離防止コート層におけるアルミナ粒子の含有割合は、５５質量％以上、６０質量％以上、７０質量％以上、７５質量％以上、８０質量％以上、８５質量％以上、９０質量％以上、又は９５質量％以上であってよく、１００質量％であってもよい。
【００４２】
上記アルミナ粒子のメジアン径は、３．０μｍ以上であれば、ハニカム基材及び触媒コート層との密着性が高い剥離防止コート層を緻密に形成することができる。アルミナ粒子のメジアン径は、密着性をより向上する観点から、３．５μｍ以上、４．０μｍ以上、４．５μｍ以上、又は５．０μｍ以上であってよい。一方で、剥離防止コート層を形成する際に、好ましく使用される剥離防止コート層形成用スラリーの良好な塗布性を確保する観点から、アルミナ粒子のメジアン径は、１５．０μｍ以下であることが好ましく、１２．０μｍ以下、１０．０μｍ以下、８．０μｍ以下、７．５μｍ、７．０μｍ以下、又は６．５μｍであってよい。
【００４３】
上記アルミナ粒子の細孔容積は、高い密着性を得る観点から、例えば、０．１ｃｍ３／ｇ以上、０．２ｃｍ３／ｇ以上、０．３ｃｍ３／ｇ以上、又は０．４ｃｍ３／ｇ以上であってよく、例えば、０．９ｃｍ３／ｇ以下、０．８ｃｍ３／ｇ以下、０．７ｃｍ３／ｇ以下、又は０．６ｃｍ３／ｇ以下であってよい。
【００４４】
上記アルミナ粒子の結晶形は問わない。例えば、α−アルミナ、γ−アルミナ等の他、アモルファスのアルミナであってもよいし、複数の結晶形の集合であってもよい。
【００４５】
本実施形態の排ガス浄化触媒における剥離防止コート層は、任意的にアルミナ以外の成分を含んでいてよい。アルミナ以外の成分としては、例えば、アルミナ以外の金属又は半金属の酸化物、バインダー（無機バインダー）等を挙げることができる。
【００４６】
上記アルミナ以外の金属又は半金属の酸化物としては、例えば、ケイ素、ジルコニウム、セリウム、イットリウム、希土類元素等から成る群より選択される１種以上の金属原子を含む酸化物であってよい。具体的には例えば、ジルコニア、セリア、シリカ、マグネシア、酸化チタン等、及びこれらの固溶体等から選択されてよい。これらの酸化物は、アルミナと同等のメジアン径を有する粒子状であることが好ましい。
【００４７】
上記無機バインダーは、例えば、ベーマイト、アルミナゾル、ジルコニアゾル、シリカゾル等であってよい。
【００４８】
上記貴金属としては、例えば、白金、パラジウム、ロジウム、オスミウム、イリジウム等である。これらの貴金属は、アルミナ及び他の酸化物から選択される１種以上の粒子に担持されていてよい。
【００４９】
本実施形態の排ガス浄化触媒における剥離防止コート層のコート量は、ハニカム基材及び触媒コート層との密着性を高くする観点から、ハニカム基材の容量１Ｌ当たり、１０ｇ以上、１５ｇ以上、又は２０ｇ以上であってよく、コート層を過度に厚くせずに十分な排ガス流路幅を確保する観点から、７５ｇ以下、５０ｇ以下、４５ｇ以下、又は４０ｇ以下であってよい。
【００５０】
［触媒コート層］
本実施形態の排ガス浄化触媒は、上記のような剥離防止コート層上に、触媒コート層を更に有する。
【００５１】
触媒コート層は、触媒金属を担持している担体粒子を有している。
【００５２】
担体粒子は、例えば、ケイ素、アルミニウム、ジルコニウム、セリウム、イットリウム、希土類元素等から成る群より選択される１種以上の金属の酸化物であってよい。
【００５３】
担体粒子に担持される触媒金属は、例えば、白金、パラジウム、ロジウム、オスミウム、イリジウム等である。
【００５４】
担体粒子は、触媒コート層を緻密に薄く形成し、排気圧損をできるだけ低減する観点から、小粒径であることが好ましい。具体的には、担体粒子のメジアン径は、５．０μｍ未満であることが好ましく、４．５μｍ以下、４．０μｍ以下、３．５μｍ以下、３．０μｍ以下、又は２．５μμｍ以下であってよい。一方で、触媒コート層の表面だけでなく、層の下の方まで排ガスを流通させ、排ガス浄化の効率を高くする観点から、担体粒子のメジアン径は、０．１μｍ以上、０．３μｍ以上、又は０．５μｍ以上であってよい。
【００５５】
触媒コート層は、上記のような触媒金属を担持している担体粒子を主成分とすることが好ましい。
【００５６】
触媒コート層が「触媒金属を担持している担体粒子を主成分とする」とは、触媒コート層が、その全質量に対して５０質量％以上のこのような担体粒子を含有することをいう。触媒コート層におけるこのような担体粒子の含有割合は、５５質量％以上、６０質量％以上、７０質量％以上、又は８０質量％以上であってよい。
【００５７】
触媒コート層は、任意的に、触媒金属を担持している担体粒子以外に、他の成分を含有していてもよい。他の成分としては、例えば、触媒金属を担持していない粒子、バインダー（無機バインダー）等を挙げることができる。
【００５８】
触媒コート層が、触媒金属を担持していない粒子を含む場合、その具体例としては、例えば、ジルコニア、セリア、シリカ、マグネシア、酸化チタン等、及びこれらの固溶体を挙げることができる。これらの粒子は、触媒金属を担持している担体粒子と同等のメジアン径を有することが好ましい。
【００５９】
触媒コート層は、アルミナ粒子を含むことが、剥離防止コート層との密着性がより高くなる観点から好ましい。
【００６０】
触媒コート層におけるアルミナ粒子の含有量は、触媒コート層の全質量に対して、例えば、１０質量％以上、１５質量％以上、２０質量％以上、又は２５質量％以上とすることができ、例えば、５０質量％以下、４５質量％以下、４０質量％以下、又は３５質量％以下とすることができる。
【００６１】
触媒コート層における無機バインダーは、例えば、ベーマイト、アルミナゾル、ジルコニアゾル、シリカゾル等であってよい。
【００６２】
触媒コート層のコート量は、高い排ガス浄化能を確保する観点から、ハニカム基材の容量１Ｌ当たり、１００ｇ以上、１１０ｇ以上、１２０ｇ以上、１３０ｇ以上、１４０ｇ以上、又は１５０ｇ以上であってよく、コート層を過度に厚くせずに十分な排ガス流路幅を確保する観点から、例えば、２００ｇ以下、１９５ｇ以下、１９０ｇ以下、１８５ｇ以下、又は１８０ｇ以下であってよい。
【００６３】
触媒コート層は、単層であっても、多層であってもよい。触媒コート層が多層である場合、上記のコート量は多層の触媒コート層の全体についての数値範囲であると理解されるべきである。例えば、担体粒子及び他の粒子のメジアン径、担体粒子及び他の粒子の種類等の他の要件については、少なくとも最下層の触媒コート層がこれら他の要件を満たしていることが好ましく、最下層の触媒コート層とともに多層の触媒コート層が全体として他の要件を満たしていることがより好ましく、各層がそれぞれ他の要件を満たしていることが更に好ましい。
【００６４】
触媒コート層は、ハニカム基材の上流側端部から下流側端部まで同じ組成であってもよいし、ハニカム基材の排ガス流れ方向の途中で組成が変わる、所謂「ゾーンコート」構成であってもよい。触媒コート層がゾーンコート構成である場合、少なくとも１つのゾーンが上記の要件を満たしていればよく、全部のゾーンが上記の要件を満たしていることが好ましい。
【００６５】
＜排ガス浄化触媒の製造方法＞
本発明の排ガス浄化触媒は、上記の構成を有するものである限り、どのような方法によって製造されたものであってもよい。本発明の排ガス浄化触媒は、当業者が適切に選択した公知の方法の組み合わせによって製造されてよく、例えば、下の方法によって製造されてよい。
【００６６】
ハニカム基材に、剥離防止コート層形成用スラリーを塗布し、必要に応じて乾燥し、更に、触媒コート層形成用スラリーを塗布し、必要に応じて乾燥した後、焼成することにより、本発明の排ガス浄化触媒を製造することができる。或いは、ハニカム基材に、剥離防止コート層形成用スラリーを塗布し、必要に応じて乾燥した後、焼成し、更に、触媒コート層形成用スラリーを塗布し、必要に応じて乾燥した後、焼成することによっても、本発明の排ガス浄化触媒を製造することができる。
【００６７】
上記いずれの場合であっても、剥離防止コート層形成用スラリー及び触媒コート層形成用スラリーは、例えば、以下の組成であってよい。
【００６８】
剥離防止コート層形成用スラリーは、少なくともアルミナ粒子と分散媒とを含む。分散媒は、典型的には水である。
【００６９】
剥離防止コート層形成用スラリーは、アルミナ粒子及び分散媒以外に他の成分を任意的に含んでもよい。剥離防止コート層形成用スラリーにおける他の成分としては、例えば、アルミナ以外の金属又は半金属の酸化物（好ましくは粒子状）、無機バインダー、有機バインダー（例えば有機ポリマー）、貴金属前駆体等である。
【００７０】
触媒コート層形成用スラリーは、例えば、
触媒金属を担持していない粒子と、触媒金属前駆体と、分散媒とを含むスラリー、又は
触媒金属を担持している担体粒子と分散媒とを含むスラリー、
のいずれであってもよい。
【００７１】
触媒金属を担持していない粒子を用いる上記のスラリーの場合、スラリーを塗布、乾燥、及び焼成した後に、触媒金属を担持している担体粒子が形成される。
【００７２】
触媒金属を担持している担体粒子を用いる上記のスラリーの場合は、このスラリーは、触媒金属を担持していない粒子を更に含有していてよい。
【００７３】
上記のスラリーのいずれも、例えば、無機バインダー、有機バインダー（例えば有機ポリマー）等を、更に含有していてよい。触媒コート層形成用スラリーにおける分散媒は、典型的には水である。触媒コート層形成用スラリーは、上記した以外に他の成分を任意的に含んでもよい。
【００７４】
ハニカム基材への各コート層形成用スラリーの塗布は、公知の方法によってよい。例えば、セル孔が鉛直方向となるように保持したハニカム基材の下側からスラリーを押し上げる「押上げ法」、セル孔が鉛直方向となるように保持したハニカム基材の上側又は下側の端部にスラリーを配置して反対側端部から該スラリーを吸引する「吸引法」、ハニカム基材をスラリー中に浸漬する「浸漬法」等によってよい。
【００７５】
塗布後の乾燥及び焼成は、公知の条件を採用して行ってよい。乾燥の際の好ましい条件は、使用する分散媒の種類による。分散媒として水を使用する場合の乾燥は、例えば８０℃以上２００℃以下の温度において、例えば１０分以上１時間以下行ってよい。焼成は、例えば４００℃以上６５０℃以下の温度において、例えば３分以上１時間以下行ってよい。
【実施例】
【００７６】
＜実施例１＞
（１）剥離防止コート層形成用スラリーの調製
アルミナとしてアルミナＡ（細孔容量０．５ｃｍ３／ｇ、メジアン径４μｍ）：１００質量部、バインダー：１質量部、及びｐＨ調製剤：１質量部をミリングし、水を加えて固形分濃度を２０質量％に調整することにより、剥離防止コート層形成用スラリーを調製した。
【００７７】
（２）触媒コート層形成用スラリーの調製
Ｐｄ及びＲｈを担持したセリア−ジルコニア複合酸化物：１２３質量部、アルミナＡ：３４質量部、及びベーマイト（バインダー）：２質量部をミリングし、メジアン径が１．５μｍとなるように分級したうえで、水を加えて固形分濃度を２０質量％に調整することにより、触媒コート層形成用スラリーを調製した。
【００７８】
（３）排ガス浄化触媒の調製
基材としては、セル数６００セル／ｉｎｃｈ２（約９３セル／ｃｍ２）、セル壁厚２．５ｍｉｌ（約０．０６ｍｍ）のスクエアセルを有する、直径１０３ｍｍφ、長さ１０５ｍｍ、及び容量０．８７５Ｌのコージェライト製ハニカム基材を用いた。
【００７９】
上記基材に、上記で調製した剥離防止コート層形成用スラリーを、基材容量１Ｌ当たりのコート量がアルミナ換算で３０ｇとなるように、ウォッシュコートによって塗布した後、９０℃以上１００℃以下の温度範囲を維持して１０分間乾燥した。
【００８０】
剥離防止コート層形成用スラリーを塗布し、乾燥した後の基材に、上記で調製した触媒コート層形成用スラリーを、基材容量１Ｌ当たりのコート量が酸化物換算で１６７ｇとなるように、吸引法により塗布した後、９０℃以上１１０℃以下の温度範囲を維持して１０分間乾燥した。
【００８１】
その後、乾燥した後の基材を、空気中、４５０〜５５０℃の温度範囲を維持して２時間焼成することにより、排ガス浄化触媒を製造した。
【００８２】
＜実施例２〜１０及び比較例３＞
使用したアルミナの種類、触媒コート層形成用スラリーの調製におけるミリング物を分級した後のメジアン径、剥離防止コート層のコート量、粒子のメジアン径、及び触媒コート層のコート量を、それぞれ表１及び２に記載のとおりに変更した他は、実施例１と同様にして排ガス浄化触媒を製造した。各実施例及び比較例における剥離防止コート層形成用スラリー及び触媒コート層形成用スラリーには、それぞれ同種のアルミナを使用した。
【００８３】
＜比較例１＞
剥離防止コート層形成用スラリーの塗布及び乾燥工程を省略した他は、実施例１と同様にして排ガス浄化触媒を製造した。
【００８４】
＜比較例２（参考例）＞
各スラリーの塗布及び乾燥工程を、触媒コート層形成用スラリー、及び剥離防止コート層形成用スラリーの順に実施し、剥離防止コート層をコート層の最表面に配置した他は、実施例１と同様にして排ガス浄化触媒を製造した。
【００８５】
＜触媒コート層剥離率の測定＞
上記各実施例及び比較例で製造した排ガス浄化触媒につき、１８ｍｍ×１８ｍｍ×１８ｍｍの立方体にカットしたものを測定サンプルとした。
【００８６】
上記の測定サンプルを磁性るつぼに入れ、空気中、１，０５０℃において５時間の熱処理を施した。
【００８７】
熱処理中に剥離してるつぼに落ちたコート層の質量を秤量し、「質量１」として記録した。また、熱処理後の測定サンプルの質量を秤量し、振動印加前の質量（質量２）として記録した。
【００８８】
ワイヤーの先端を折り曲げた治具に熱処理後の測定サンプルを引っ掛けて超音波洗浄機の洗浄層内に吊るし、周波数４０〜４５ｋＨｚ、音圧１０〜１２ｍＶの超音波を１０分間印加した。
【００８９】
上記超音波印加後の測定サンプルを回収し、１８０℃において１時間以上乾燥した後に秤量し、振動印加後の質量（質量３）を調べた。
【００９０】
上記の質量１、質量２、及び質量３を用いて、下記数式（１）によってコート層剥離率を算出した。
コート層剥離率（％）＝［｛（質量１＋質量２）−質量３｝÷（質量１+質量２）］×１００      （１）
【００９１】
この評価はＮ＝２で行った。得られた結果を表１に示した。
【００９２】
【表１】
2018103124.tif 000003
【００９３】
＜排気背圧（圧損）の測定＞
上記各実施例で得られた排ガス浄化触媒をブロワ式の圧損測定機に装着し、空気流量６ｍ３における流動圧力損失値を測定した。結果を表２に示した。
【００９４】
【表２】
2018103124.tif 000004
【００９５】
上記表１の結果から、以下のことが理解される。
【００９６】
剥離防止コート層を有さない比較例１の触媒は、触媒コート層の粒子のメジアン径が４．５μｍと大きいにもかかわらず、コート層剥離率（Ｎ＝２の平均値、以下同じ）は２．２０％の高い値を示した。
【００９７】
メジアン径２μｍのアルミナ粒子を含む剥離防止コート層を介して触媒コート層を有する比較例３の触媒は、触媒コート層に含有される粒子のメジアン径が１．５μｍのとき、コート層剥離率は３．４６％と高かった。
【００９８】
比較例２（参考例）の触媒は、粒子のメジアン径が１．５μｍである場合のコート層剥離率こそ低いものの、最上層に、粒子径が大きい剥離防止コート層を有するため、触媒コート層への排ガスの接触が阻害され、排ガス浄化効率に劣ると考えられる。
【００９９】
これらに対して、メジアン径３．０μｍ以上のアルミナ粒子を含む剥離防止コート層を介して触媒コート層を有する実施例１〜１０の触媒は、粒子のメジアン径が１．５μｍと小さい場合であってもコート層剥離率が１．９８％以下と低く、高度の構造的安定性を有していることが検証された。特に、アルミナ粒子のメジアン径が３．５μｍ以上７．５μｍ以下である実施例１〜９のコート層剥離率は１．７８％以下とより低く、これらのうちで剥離防止コート層のコート量が２０ｇ／基材−Ｌ以上の実施例２〜９においては、コート層剥離率は１．４２％以下と極めて低い値を示した。
【０１００】
上記表２の結果からは、メジアン径３．０μｍ以上のアルミナ粒子を含む剥離防止コート層を介して触媒コート層を有する実施例１〜１０の触媒を使用した場合の排気背圧は、触媒コート層に含有される粒子のメジアン径にあまり依存しないことが分かる。
【０１０１】
これらのことから、本発明の排ガス浄化触媒は、所定の粒径を有するアルミナを含む剥離防止コート層の存在によって、構造安定性が顕著に向上されており、触媒コート層に含有される粒子を小粒径化した場合でも、コート層が剥離脱落する程度が抑制されている。従って本発明の排ガス浄化触媒は、触媒コート層の粒子の小粒径化によってコート層の薄くした場合であっても、実用的な構造強度を維持することができ、構造安定性の向上と排気背圧の低減とが両立されたものである。
【０１０２】
更に、本発明の排ガス浄化触媒は、触媒コート層が最表面に位置するため、触媒コート層による所期の排ガス浄化能を発現することができる。
【符号の説明】
【０１０３】
１０    ハニカム基材
１１    セル
１２    触媒コート層
１３    剥離防止コート層
２０    拡大領域
ｄ    排ガスの流路幅
【図１】
2018103124.tif 000005
【図２】
2018103124.tif 000006
【図３】
2018103124.tif 000007
【図４】
2018103124.tif 000008